【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
イオン透過性を有する化合物と炭素微粒子とを含む皮膜を備えたアルミニウム箔あるいは銅箔からなることを特徴とする二次電池用集電体。
【請求項２】
有機溶媒に対して膨潤性のない化合物と炭素微粒子とを含む皮膜を備えたアルミニウム箔あるいは銅箔からなることを特徴とする二次電池用集電体。
【請求項３】
有機溶媒による剥離試験において剥がれのない化合物と炭素微粒子とを含む皮膜を備えたアルミニウム箔あるいは銅箔からなることを特徴とする二次電池用集電体。
【請求項４】
テープ剥離試験（ＪＩＳ  Ｄ０２０２−１９８８）において剥離のない化合物と炭素微粒子を含む皮膜を備えたアルミニウム箔あるいは銅箔からなることを特徴とする二次電池用集電体。
【請求項５】
イオン透過性を有する化合物と炭素微粒子とを含む皮膜を下層に備え、上層にバインダー、炭素微粒子及び正極活物質を含む皮膜を備えたアルミニウム箔からなることを特徴とする二次電池用正極。
【請求項６】
有機溶媒に対して膨潤性のない化合物と炭素微粒子とを含む皮膜を下層に備え、上層にバインダー、炭素微粒子及び正極活物質を含む皮膜を備えたアルミニウム箔からなることを特徴とする二次電池用正極。
【請求項７】
有機溶媒による剥離試験において剥がれのない化合物と炭素微粒子を含む皮膜を下層に備え、上層にバインダー、炭素微粒子及び正極活物質を含む皮膜を備えたアルミニウム箔からなることを特徴とする二次電池用正極。
【請求項８】
テープ剥離試験（ＪＩＳ  Ｄ０２０２−１９８８）において剥離のない化合物と炭素微粒子を含む皮膜を下層に備え、上層にバインダー、炭素微粒子及び正極活物質を含む皮膜を備えたアルミニウム箔からなることを特徴とする二次電池用正極。
【請求項９】
イオン透過性を有する化合物と炭素微粒子とを含む皮膜を下層に備え、上層にバインダー、炭素微粒子及び負極活物質を含む皮膜を備えた銅箔からなることを特徴とする二次電池用負極。
【請求項１０】
有機溶媒に対して膨潤性のない化合物と炭素微粒子とを含む皮膜を下層に備え、上層にバインダー、炭素微粒子及び負極活物質を含む皮膜を備えた銅箔からなることを特徴とする二次電池用負極。
【請求項１１】
有機溶媒による剥離試験において剥がれのない化合物と炭素微粒子とを含む皮膜を下層に備え、上層にバインダー、炭素微粒子及び負極活物質を含む皮膜を備えた銅箔からなることを特徴とする二次電池用負極。
【請求項１２】
テープ剥離試験（ＪＩＳ  Ｄ０２０２−１９８８）において剥離のない化合物と炭素微粒子を含む皮膜を下層に備え、上層にバインダー、炭素微粒子及び負極活物質を含む皮膜を備えた銅箔からなることを特徴とする二次電池用負極。
【請求項１３】
イオン透過性を有する化合物、炭素微粒子及び正極活物質を含む皮膜を備えたアルミニウム箔からなることを特徴とする二次電池用正極。
【請求項１４】
有機溶媒に対して膨潤性のない化合物、炭素微粒子及び正極活物質を含む皮膜を備えたアルミニウム箔からなることを特徴とする二次電池用正極。
【請求項１５】
有機溶媒による剥離試験において剥がれのない化合物、炭素微粒子及び正極活物質含有皮膜を備えたアルミニウム箔からなることを特徴とする二次電池用正極。
【請求項１６】
テープ剥離試験（ＪＩＳ  Ｄ０２０２−１９８８）において剥離のない化合物、炭素微粒子及び正極活物質含有皮膜を備えたアルミニウム箔からなることを特徴とする二次電池用正極。
【請求項１７】
イオン透過性を有する化合物、炭素微粒子及び負極活物質を含む皮膜を備えた銅箔からなることを特徴とする二次電池用負極。
【請求項１８】
機溶媒に対して膨潤性のない化合物、炭素微粒子及び負極活物質を含む皮膜を備えた銅箔からなることを特徴とする二次電池用負極。
【請求項１９】
有機溶媒による剥離試験において剥がれのない化合物、炭素微粒子及び負極活物質含有皮膜を備えた銅箔からなることを特徴とする二次電池用負極。
【請求項２０】
テープ剥離試験（ＪＩＳ  Ｄ０２０２−１９８８）において剥離のない化合物、炭素微粒子及び負極活物質含有皮膜を備えた銅箔からなることを特徴とする二次電池用負極。
【請求項２１】
炭素微粒子が針状あるいは棒状であることを特徴とする、請求項１〜４のいずれか一項に記載の二次電池用集電体。
【請求項２２】
炭素微粒子が針状あるいは棒状であることを特徴とする、請求項５〜８、１３〜１６のいずれか一項に記載の二次電池用正極。
【請求項２３】
炭素微粒子が針状あるいは棒状であることを特徴とする、請求項９〜１２、１７〜２０のいずれか一項に記載の二次電池用負極。
【請求項２４】
イオン透過性を有する化合物と炭素微粒子とを含む皮膜をアルミニウム箔または銅箔に塗布することにより皮膜を形成することを特徴とする、二次電池用集電体の製造方法。
【請求項２５】
有機溶媒に対して膨潤性のない化合物と炭素微粒子とを含む皮膜をアルミニウム箔または銅箔に塗布することにより皮膜を形成することを特徴とする、二次電池用集電体の製造方法。
【請求項２６】
有機溶媒による剥離試験において剥がれのない化合物と炭素微粒子とを含む皮膜をアルミニウム箔または銅箔に塗布することにより皮膜を形成することを特徴とする、二次電池用集電体の製造方法。
【請求項２７】
テープ剥離試験（ＪＩＳ  Ｄ０２０２−１９８８）において剥離のない化合物と炭素微粒子を含む皮膜をアルミニウム箔または銅箔に塗布することにより皮膜を形成することを特徴とする、二次電池用集電体の製造方法。
【請求項２８】
イオン透過性を有する化合物と炭素微粒子とを含む皮膜をアルミニウム箔に塗布した後、その上にバインダー、炭素微粒子及び正極活物質を溶剤に分散溶解したものを塗布して皮膜を形成することを特徴とする、二次電池用正極の製造方法。
【請求項２９】
有機溶媒に対して膨潤性のない化合物と炭素微粒子とを含む皮膜をアルミニウム箔に塗布した後、その上にバインダー、炭素微粒子及び正極活物質を溶剤に分散溶解したものを塗布して皮膜を形成することを特徴とする、二次電池用正極の製造方法。
【請求項３０】
有機溶媒による剥離試験において剥がれのない化合物と炭素微粒子とを含む皮膜をアルミニウム箔に塗布した後、その上にバインダー、炭素微粒子及び正極活物質を溶剤に分散溶解したものを塗布して皮膜を形成することを特徴とする、二次電池用正極の製造方法。
【請求項３１】
テープ剥離試験（ＪＩＳ  Ｄ０２０２−１９８８）において剥離のない化合物と炭素微粒子を含む皮膜をアルミニウム箔に塗布した後、その上にバインダー、炭素微粒子及び正極活物質を溶剤に分散溶解したものを塗布して皮膜を形成することを特徴とする、二次電池用正極の製造方法。
【請求項３２】
イオン透過性を有する化合物と炭素微粒子とを含む皮膜を銅箔に塗布した後、その上にバインダー、炭素微粒子及び負極活物質を溶剤に分散溶解したものを塗布して皮膜を形成することを特徴とする、二次電池用負極の製造方法。
【請求項３３】
有機溶媒に対して膨潤性のない化合物と炭素微粒子とを含む皮膜を銅箔に塗布した後、その上にバインダー、炭素微粒子及び負極活物質を溶剤に分散溶解したものを塗布して皮膜を形成することを特徴とする、二次電池用負極の製造方法。
【請求項３４】
有機溶媒による剥離試験において剥がれのない化合物と炭素微粒子とを含む皮膜を銅箔に塗布した後、その上にバインダー、炭素微粒子及び負極活物質を溶剤に分散溶解したものを塗布して皮膜を形成することを特徴とする、二次電池用負極の製造方法。
【請求項３５】
テープ剥離試験（ＪＩＳ  Ｄ０２０２−１９８８）において剥離のない化合物と炭素微粒子を含む皮膜を銅箔に塗布した後、その上にバインダー、炭素微粒子及び負極活物質を溶剤に分散溶解したものを塗布して皮膜を形成することを特徴とする、二次電池用負極の製造方法。
【請求項３６】
イオン透過性を有する化合物、炭素微粒子及び正極活物質を溶剤に分散溶解したものをアルミニウム箔に塗布、乾燥して皮膜を形成することを特徴とする、二次電池用正極の製造方法。
【請求項３７】
有機溶媒に対して膨潤性のない化合物、炭素微粒子及び正極活物質を溶剤に分散溶解したものをアルミニウム箔に塗布、乾燥して皮膜を形成することを特徴とする、二次電池用正極の製造方法。
【請求項３８】
有機溶媒による剥離試験において剥がれのない化合物、炭素微粒子及び正極活物質を溶剤に分散溶解したものをアルミニウム箔に塗布、乾燥して皮膜を形成することを特徴とする、二次電池用正極の製造方法。
【請求項３９】
テープ剥離試験（ＪＩＳ  Ｄ０２０２−１９８８）において剥離のない化合物、炭素微粒子及び正極活物質を溶剤に分散溶解したものをアルミニウム箔に塗布、乾燥して皮膜を形成することを特徴とする、二次電池用正極の製造方法。
【請求項４０】
イオン透過性を有する化合物、炭素微粒子及び負極活物質を溶剤に分散溶解したものを銅箔に塗布、乾燥して皮膜を形成することを特徴とする、二次電池用負極の製造方法。
【請求項４１】
有機溶媒に対して膨潤性のない化合物、炭素微粒子及び負極活物質を溶剤に分散溶解したものを銅箔に塗布、乾燥して皮膜を形成することを特徴とする、二次電池用負極の製造方法。
【請求項４２】
有機溶媒による剥離試験において剥がれのない化合物、炭素微粒子及び負極活物質を溶剤に分散溶解したものを銅箔に塗布、乾燥して皮膜を形成することを特徴とする、二次電池用負極の製造方法。
【請求項４３】
テープ剥離試験（ＪＩＳ  Ｄ０２０２−１９８８）において剥離のない化合物、炭素微粒子及び負極活物質を溶剤に分散溶解したものを銅箔に塗布、乾燥して皮膜を形成することを特徴とする、二次電池用負極の製造方法。
【請求項４４】
正極、セパレーター、負極の順に重ねた積層体に有機電解液を含浸させる二次電池の製造方法において、前項５〜８、１３〜１６のいずれか一項に記載された正極を用いることを特徴とする、二次電池の製造方法。
【請求項４５】
正極、セパレーター、負極の順に重ねた積層体に有機電解液を含浸させた二次電池において、前項５〜８、１３〜１６のいずれか一項に記載された正極を用いることを特徴とする、二次電池。
【請求項４６】
正極、セパレーター、負極の順に重ねた積層体に有機電解液を含浸させる二次電池の製造方法において、前項９〜１２、１７〜２０のいずれか一項に記載された負極を用いることを特徴とする、二次電池の製造方法。
【請求項４７】
正極、セパレーター、負極の順に重ねた積層体に有機電解液を含浸させた二次電池において、前項９〜１２、１７〜２０のいずれか一項に記載された負極を用いることを特徴とする、二次電池。
【請求項４８】
正極活物質がコバルト酸リチウム（ＬｉＣｏＯ2）、マンガン酸リチウム（ＬｉＭｎ2Ｏ4）、ニッケル酸リチウム（ＬｉＮｉＯ2）、Ｃｏ、Ｍｎ、Ｎｉの３元系リチウム化合物（Ｌｉ（ＣｏｘＭｎｙＮｉｚ）Ｏ2）、イオウ系（ＴｉＳ2）、オリビン系（ＬｉＦｅＰＯ4、ＬｉＭｎＰＯ4）のいずれか一種以上を含むことを特徴とする、前項５〜８、１３〜１６のいずれかに記載の二次電池用正極。
【請求項４９】
正極活物質がコバルト酸リチウム（ＬｉＣｏＯ2）、マンガン酸リチウム（ＬｉＭｎ2Ｏ4）、ニッケル酸リチウム（ＬｉＮｉＯ2）、Ｃｏ、Ｍｎ、Ｎｉの３元系リチウム化合物（Ｌｉ（ＣｏｘＭｎｙＮｉｚ）Ｏ2）、イオウ系（ＴｉＳ2）、オリビン系（ＬｉＦｅＰＯ4、ＬｉＭｎＰＯ4）のいずれか一種以上を含むことを特徴とする、前項２８〜３１、３６〜３９のいずれかに記載の二次電池用正極の製造方法。
【請求項５０】
正極活物質がコバルト酸リチウム（ＬｉＣｏＯ2）、マンガン酸リチウム（ＬｉＭｎ2Ｏ4）、ニッケル酸リチウム（ＬｉＮｉＯ2）、Ｃｏ、Ｍｎ、Ｎｉの３元系リチウム化合物（Ｌｉ（ＣｏｘＭｎｙＮｉｚ）Ｏ2）、イオウ系（ＴｉＳ2）、オリビン系（ＬｉＦｅＰＯ4、ＬｉＭｎＰＯ4）のいずれか一種以上を含むことを特徴とする、前項４５または４７に記載の二次電池。
【請求項５１】
負極活物質にグラファイトを含むことを特徴とする前項４５または４７に記載の二次電池。
【請求項５２】
化合物が、多糖類高分子ポリマーを架橋した化合物からなることを特徴とする、前項１〜４のいずれかに記載の二次電池用集電体。
【請求項５３】
化合物が、多糖類高分子ポリマーを架橋した化合物からなることを特徴とする、前項２４〜２７のいずれかに記載の二次電池用集電体の製造方法。
【請求項５４】
化合物が、多糖類高分子ポリマーを架橋した化合物からなることを特徴とする、前項４５または４７に記載の二次電池。
【請求項５５】
化合物が、多糖類高分子ポリマーをアクリルアミド、アクリロニトリル、キトサンピロリドンカルボン酸塩、ヒドロキシプロピルキトサン、無水フタル酸、無水マレイン酸、無水トリメリット酸、無水ピロメリット酸など酸無水物、のいずれかで架橋した化合物であることを特徴とする、前項５４に記載の二次電池。
【請求項５６】
化合物のリチウムイオンまたはフッ素イオンの導電率が、１×１０-2  Ｓ／ｃｍ以上であることを特徴とする、前項４５または４７に記載の二次電池。
【請求項５７】
化合物の数平均分子量が、５万以下であることを特徴とする、前項１〜４に記載の二次電池用集電体。
【請求項５８】
該化合物の数平均分子量が５万以下であることを特徴とする前項４５または４７に記載の二次電池。
【請求項５９】
前項４５、４７、５０、５１、５４〜５６、５８のいずれかに記載の二次電池を搭載した移動体ならびにパワー電動工具。
【請求項６０】
イオン透過性を有する化合物、炭素微粒子、正極活物質および溶剤を含む、皮膜を備えた二次電池用集電体の皮膜形成用ペースト。
【請求項６１】
前記イオン透過性を有する化合物が多糖類高分子ポリマーを架橋した化合物である請求項６０に記載の二次電池用集電体の皮膜形成用ペースト。
【請求項６２】
前記イオン透過性を有する化合物が、多糖類高分子ポリマーをアクリルアミド、アクリロニトリル、キトサンピロリドンカルボン酸塩、ヒドロキシプロピルキト酸、無水フタル酸、無水マレイン酸、無水トリメリット酸、無水ピロメリット酸、のいずれかで架橋した化合物である請求項６０または６１に記載の二次電池用集電体の皮膜形成用ペースト。